(57)【要約】【課題】ポリカーボネート基材に対して密着性が高く、低抵抗な導電膜が形成された導電性基材を提供することにある。【解決手段】ポリカーボネート基材の上に銀ナノ粒子及び保護コロイドを含む銀コロイド粒子と表面改質剤とを含み、かつ前記基材と前記塗膜との間に易接着層が介在していない塗膜を積層して導電性基材の前駆体を調製する。前記銀ナノ粒子の最大一次粒径が２００ｎｍ以下であり、かつ前記表面改質剤が、ヒドロキシル基及びエーテル結合を有する分散媒である。前記前記表面改質剤は、分子内にヒドロキシル基及びエーテル結合を有する脂肪族炭化水素であってもよく、沸点は１００〜３００℃程度であってもよい。前記塗膜が樹脂成分を含んでいなくてもよい。前記前駆体を８０〜１５０℃で焼成し、基材の上に導電膜を形成することにより導電性基材が得られる。【選択図】なし【特許請求の範囲】
【請求項１】
ポリカーボネート基材とこの基材の上に積層された塗膜とを含み、かつ前記基材と前記塗膜との間に易接着層が介在していない導電性基材の前駆体であって、前記塗膜が、銀ナノ粒子及び保護コロイドを含む銀コロイド粒子と表面改質剤とを含み、前記銀ナノ粒子の最大一次粒径が２００ｎｍ以下であり、かつ前記表面改質剤が、ヒドロキシル基及びエーテル結合を有する分散媒である導電性基材の前駆体。
【請求項２】
表面改質剤が、分子内にヒドロキシル基及びエーテル結合を有する脂肪族炭化水素である請求項１記載の前駆体。
【請求項３】
表面改質剤の沸点が１００〜３００℃である請求項１又は２記載の前駆体。
【請求項４】
銀コロイド粒子と表面改質剤との質量割合が、前者／後者＝４０／６０〜９５／５である請求項１〜３のいずれかに記載の前駆体。
【請求項５】
塗膜が樹脂成分を含まない請求項１〜４のいずれかに記載の前駆体。
【発明の詳細な説明】
【技術分野】
【０００１】
本発明は、ポリカーボネート基板の上に銀で形成された導電膜が積層した導電性基材並びにその製造方法及び前駆体に関する。
【背景技術】
【０００２】
銀は、金属中で室温における電気抵抗率が最も低く、高い導電性を有するため、導電性基材の導電膜として広く利用されている。例えば、プリント配線基板などの導電性基材として、ガラス基板などの耐熱性基板の上に銀で形成された導電膜を焼結させた導電性基材が普及している。一方、近年、導電性基材のフレキシブルな基板として、安価で透明性や耐衝撃性にも優れるポリカーボネートの使用も検討されている。しかし、ポリカーボネートは、ガラスやセラミックスなどの無機材料とは異なり、耐熱性の低い樹脂であり、導電膜の焼結温度を上昇させるのが困難である。そのため、ポリカーボネート基板に対して密着性が良好であり、かつ低抵抗な導電膜を形成するのは困難である。
【０００３】
樹脂基板の上に、密着性及び導電性が高い導電膜を形成する方法としては、特開２０１０−８０４４２号公報（特許文献１）には、有機素材で形成された基材に、銀ナノ粒子と、この銀ナノ粒子を被覆する保護コロイドとで構成された銀コロイド粒子を含む分散液であって、前記保護コロイドが、カルボキシル基を有する有機化合物と、高分子分散剤とで構成されている分散液をコーティングした後、得られた前駆体を熱処理して金属膜を形成させ、導電性基材を製造する方法が開示されている。この文献には、前記有機素材として、ポリカーボネートを含む有機材料が例示され、これらの有機材料のうち、芳香族ポリエステル系樹脂、ポリイミド系樹脂、ポリスルホン系樹脂、液晶ポリマー、フッ素樹脂などの耐熱性の高い材料が好ましいと記載されている。また、基材は易接着処理されていてもよいことが記載されている。実施例では、表面にポリエステル易接着層が形成されたポリエチレンテレフタレートが使用されている。また、この文献には、分散液に含まれる溶媒として、ジエチレングリコール、セロソルブ類を含む溶媒が例示され、これらの溶媒のうち、水、水溶性溶媒（脂肪族多価アルコールなどのアルコール類）が好ましいと記載され、実施例ではエチレングリコールが使用されている。
【０００４】
しかし、この方法では、導電膜の密着性が低いため、基材の上に易接着層を形成する必要があり、生産性が低下する。
【０００５】
特開２０１２−１８７８３号公報（特許文献２）には、低い温度で加熱しても導電膜の配線を形成できる導電性ペーストとして、平均粒径０．５μｍ以上の銀粒子及び平均一次粒子径１０〜２００ｎｍの銀微粒子からなる金属成分と、フェノール樹脂やエポキシ樹脂などのバインダー樹脂と、硬化剤と、溶剤とを含む導電性ペーストが開示されている。この文献には、溶剤として、エステル系、エーテル系、ケトン系、エーテルエステル系、アルコール系、炭化水素系、アミン系などの有機溶剤を使用するのが好ましく、印刷時の揮発性が低い高沸点溶剤として、テルピネオール、ブチルカルビトールアセテート、オクタンジオールなどのジオールがさらに好ましいと記載されている。この文献の実施例では、溶剤としてテルピネオールを含む導電性ペーストをガラス基板上に描画した後、２００℃で加熱している。
【０００６】
しかし、この導電性ペーストには、バインダー樹脂が含まれるため、樹脂成分により導電成分である金属フィラー同士の接触が阻害され、抵抗が高くなる。
【先行技術文献】
【特許文献】
【０００７】
【特許文献１】特開２０１０−８０４４２（請求項８、段落［００２１］〜［００２３］［００８３］［００８４］［００８７］、実施例）
【特許文献２】特開２０１２−１８７８３号公報（請求項１、段落［００２５］、実施例）
【発明の概要】
【発明が解決しようとする課題】
【０００８】
従って、本発明の目的は、ポリカーボネート基材に対して密着性が高く、低抵抗な導電膜が形成された導電性基材（金属複合膜）並びにその製造方法及び前駆体を提供することにある。
【０００９】
本発明の他の目的は、易接着層及び樹脂バインダー用いることなく、簡便な方法で、前記導電性基材を製造する方法を提供することにある。
【課題を解決するための手段】
【００１０】
本発明者らは、前記課題を達成するため鋭意検討した結果、特定の銀コロイド粒子と基材の表面改質剤としてのヒドロキシル基及びエーテル結合を有する分散媒とを組み合わせることにより、ポリカーボネート基材に対して密着性が高く、低抵抗な導電膜を形成できることを見出し、本発明を完成した。
【００１１】
すなわち、本発明の導電性基材の前駆体は、ポリカーボネート基材とこの基材の上に積層された塗膜とを含む導電性基材の前駆体であって、前記塗膜が、銀ナノ粒子及び保護コロイドを含む銀コロイド粒子と表面改質剤とを含み、前記銀ナノ粒子の最大一次粒径が２００ｎｍ以下であり、かつ前記表面改質剤が、ヒドロキシル基及びエーテル結合を有する分散媒である。前記表面改質剤は、分子内にヒドロキシル基及びエーテル結合を有する脂肪族炭化水素であってもよく、沸点は１００〜３００℃程度であってもよい。前記銀コロイド粒子と前記表面改質剤との質量割合は、前者／後者＝４０／６０〜９５／５程度であってもよい。前記塗膜が樹脂成分を含んでいなくてもよい。本発明の前駆体は、基材と塗膜との間に易接着層が介在していなくてもよい。
【００１２】
本発明には、前記前駆体を焼成し、基材の上に導電膜を形成する焼成工程を含む導電性基材の製造方法も含まれる。前記焼成工程において、焼成温度は８０〜１５０℃程度であってもよい。前記焼成工程の前に、前駆体を８０℃未満で予備乾燥する乾燥工程を含んでいてもよい。
【００１３】
本発明には、前記方法で得られた導電性基材も含まれる。この導電性基材は、導電膜の比抵抗が１０μΩ・ｃｍ以下であってもよい。
【発明の効果】
【００１４】
本発明では、特定の銀コロイド粒子と表面改質剤としてのヒドロキシル基及びエーテル結合を有する分散媒とを組み合わせているため、易接着層及び樹脂バインダー用いることなく、簡便な方法で、ポリカーボネート基材に対して密着性が高く、低抵抗な導電膜を形成できる。
【発明を実施するための形態】
【００１５】
本発明の導電性基材の前駆体は、ポリカーボネート基材とこの基材の上に積層された塗膜（導電性ペースト）とを含む積層体である。本発明では、基材（基板）の表面改質剤として機能する分散媒を含み、銀ナノ粒子ペーストを使用するため、低温焼結が可能であることに加え、前記表面改質剤により導電膜とポリカーボネート基材との密着性が向上する。特に、樹脂成分を配合することなく、銀ナノ粒子ペーストを調製すると、導電膜中に銀以外の成分（導電性を妨げる樹脂成分など）の割合が低くなり、高い導電率を実現できる。また、基板自体に易接着層を形成する工程や、導電膜をオーバーコートする工程を省くことが可能になり、極めて簡便に製造できる。
【００１６】
［ポリカーボネート基材］
ポリカーボネート基材（基板）を構成するポリカーボネートは、慣用のポリカーボネートを利用でき、脂肪族ポリカーボネート、芳香族ポリカーボネートのいずれであってもよいが、安価で、透明性や機械的特性に優れる点から、ビスフェノール類をベースとする芳香族ポリカーボネートが好ましく、ビスフェノールＡ型ポリカーボネートなどのビス（ヒドロキシフェニル）Ｃ１−６アルカン類をベースとするポリカーボネートが特に好ましい。
【００１７】
ポリカーボネートの粘度平均分子量は、例えば、１，０００〜１００，０００、好ましくは３，０００〜５０，０００、さらに好ましくは６，０００〜３０，０００程度である。粘度平均分子量は、ポリカーボネートを塩化メチレンに溶解し（濃度６．０ｇ／L）、ウベローデ粘度管を用いて２０℃における比粘度（ηｓｐ）を測定し、下記の式により粘度平均分子量（Ｍｖ）を算出できる。
【００１８】
ηｓｐ／Ｃ＝[η]（１＋０．２８ηｓｐ）
[η]＝１．２３×１０−４Ｍｖ０．８３
（［η］は極限粘度、Ｃはポリマー濃度を示す）。
【００１９】
ポリカーボネート基材は、通常、板状であり、ポリカーボネート基板の市販品としては、例えば、ユーピロンシート（三菱ガス化学（株）製）、パンライトシート（帝人化成（株）製）、カーボグラス（旭硝子（株）製）、レキサンシート（旭硝子（株）製）、タキロンポリカーボネートプレート（タキロン（株）製）などを利用できる。
【００２０】
ポリカーボネート基材は、易接着層を有していてもよいが、導電性基材の生産性の点から、易接着層を有していない基材（易接着処理されていない基材）が好ましい。
【００２１】
ポリカーボネート基材（基板）の厚み（平均厚み）は、用途に応じて適宜選択すればよく、例えば、０．００１〜１０ｍｍ、好ましくは０．０１〜５ｍｍ、さらに好ましくは０．０５〜３ｍｍ（特に０．１〜１ｍｍ）程度であってもよい。
【００２２】
［塗膜（導電性ペースト）］
塗膜は、導電材料として銀を含むペースト（導電性ペースト）であり、銀コロイド粒子と表面改質剤とを含む。
【００２３】
（銀コロイド粒子）
銀コロイド粒子は、銀ナノ粒子及び保護コロイドを含む。保護コロイドは、ペースト中での銀ナノ粒子の分散性などに作用し、ペースト中での存在形態（銀ナノ粒子との結合状態又は形態）は特に限定されないが、銀ナノ粒子表面を被覆していてもよい。
【００２４】
（１）銀ナノ粒子
銀ナノ粒子はナノメーターサイズである。銀ナノ粒子の数平均粒径（数平均一次粒径）は５０ｎｍ以下（例えば、１〜５０ｎｍ）、好ましくは１．５〜４５ｎｍ、さらに好ましくは２〜４０ｎｍ、特に５〜４０ｎｍ程度であってもよく、通常１０〜４０ｎｍ（例えば、２０〜３５ｎｍ）程度であってもよい。
【００２５】
また、銀ナノ粒子は、前記平均粒径を有するとともに、２００ｎｍ以下の範囲で広い粒度分布を示すが、２００ｎｍを超える粗大粒子を殆ど含んでいなくてもよい。そのため、前記金属ナノ粒子の最大一次粒径は、例えば、２００ｎｍ以下、好ましくは１５０ｎｍ以下、さらに好ましくは１００ｎｍ以下である。
【００２６】
銀ナノ粒子は、全体として、このような数十ナノサイズの微小な平均粒子径を有するとともに、１００〜２００ｎｍの比較的大粒径の粒子も一定量含有するという特徴を有している。すなわち、銀ナノ粒子は、２００ｎｍ以下の範囲で広い粒度分布を示す。具体的には、粒子径が１００ｎｍ未満の銀ナノ粒子（小粒子群）と、粒子径が１００〜２００ｎｍの銀ナノ粒子（大粒子群）との体積比率が、小粒子群／大粒子群＝９０／１０〜３０／７０、好ましくは７０／３０〜３０／７０、さらに好ましくは６０／４０〜３５／６５（特に５０／５０〜４０／６０）程度である。１００ｎｍ以上の粒子が一定の体積を占めることにより、大粒子の隙間に小粒子が充填され、焼成による焼結膜の特性が向上すると推定される。
【００２７】
さらに、本発明における粒度分布は、偏りの少ない正規分布に近い分布であってもよいが、偏りのある分布であってもよく、例えば、小粒子群及び大粒子群のそれぞれの分布において１以上のピーク（極大部）を有していてもよい。特に、小粒子群では、比較的均一な分布であり、かつ大粒子群では、１５０〜２００ｎｍの比較的大きい粒子の割合が大きい分布であるのが好ましい。例えば、１５０〜２００ｎｍの粒子の体積比率が、全粒子に対して、例えば、１０〜６０体積％、好ましくは２０〜５５体積％、さらに好ましくは３０〜５０体積％であってもよい。このような１５０ｎｍを超える粒子に対して、１００ｎｍ未満の粒子が満遍なく存在することにより充填効率が向上すると推定される。さらに、小粒子群の数平均粒子径が、例えば、５〜５０ｎｍ、好ましくは１０〜４０ｎｍ、さらに好ましくは１５〜３５ｎｍ程度であり、大粒子群の数平均粒子径が、例えば、１２０〜１９５ｎｍ、好ましくは１５０〜１９０ｎｍ、さらに好ましくは１６０〜１９０ｎｍ程度であってもよい。
【００２８】
このような分布を有する銀ナノ粒子は、低温で焼成しても、緻密な膜を形成でき、導電性が高く、高硬度の膜を形成できる。さらに、大きい粒子が増加して粒子の表面積が減少し、表面に吸着する分散剤の量が減少するため、焼成した際に膜から保護コロイド由来の有機物を除去し易くなり、厚膜とした場合にも低抵抗の導体が得られる。
【００２９】
（２）保護コロイド
保護コロイドは、カルボキシル基を有する有機化合物と高分子分散剤とで構成されている。
【００３０】
カルボキシル基を有する有機化合物としては、特開２０１０−８０４４２号公報（特許文献１）に記載の有機化合物などが挙げられる。なかでも、飽和脂肪族カルボン酸（例えば、ギ酸、酢酸、プロピオン酸、ステアリン酸などのＣ１−２４アルカン酸、脂環族ヒドロキシカルボン酸（又は脂環族骨格を有するヒドロキシカルボン酸、例えば、コール酸などのＣ６−３４脂環族ヒドロキシカルボン酸、好ましくはＣ１０−３４脂環族ヒドロキシカルボン酸、さらに好ましくはＣ１６−３０脂環族ヒドロキシカルボン酸）が好ましい。特に、銀ナノ粒子の表面と親和性が高く、適度な分散性（凝集性）及び焼結性にも優れる点から、ギ酸、酢酸、プロピオン酸、酪酸、吉草酸などのＣ１−１０アルカン酸（アルカンカルボン酸）が好ましく、酢酸やプロピオン酸などのＣ１−６アルカン酸（好ましくはＣ１−４アルカン酸、さらに好ましくはＣ２−３アルカン酸、特に酢酸）がより好ましい。特に、酢酸などのＣ１−４アルカン酸を用いると、金属コロイド粒子が適度に分散及び凝集されているためか、燃焼時の割れやボイドの発生が抑制され、緻密で硬質な焼成膜を形成できる。
【００３１】
高分子分散剤としても、特許文献１に記載の両親媒性の高分子分散剤（又はオリゴマー型分散剤）などが挙げられる。なかでも、カルボキシル基などの酸基を有する高分子分散剤として、ポリ（メタ）アクリル酸類［又はポリアクリル酸系樹脂、例えば、ポリ（メタ）アクリル酸、（メタ）アクリル酸と共重合性単量体（例えば、（メタ）アクリレート、無水マレイン酸など）との共重合体などの（メタ）アクリル酸を主成分とするポリマー、これらの塩（例えば、ポリアクリル酸ナトリウムなどのアルカリ金属塩など）など］、ディスパービック１９０、ディスパービック１９４［ビックケミー・ジャパン（株）製］、アミノ基などの塩基性基を有する高分子分散剤として、ポリアルキレンイミン（ポリエチレンイミンなど）、ポリビニルピロリドン、ポリアリルアミン、ポリエーテルポリアミン（ポリオキシエチレンポリアミンなど）などが汎用され、カルボキシル基を有する高分子分散剤が好ましい。
【００３２】
酸基（特にカルボキシル基）を有する高分子分散剤において、酸価は、例えば、１ｍｇＫＯＨ／ｇ以上（例えば、２〜１５００ｍｇＫＯＨ／ｇ程度）、好ましくは３ｍｇＫＯＨ／ｇ以上（例えば、４〜１２００ｍｇＫＯＨ／ｇ程度）、さらに好ましく５ｍｇＫＯＨ／ｇ以上（例えば、８〜１０００ｍｇＫＯＨ／ｇ程度）、特に１０ｍｇＫＯＨ／ｇ以上（例えば、１２〜９００ｍｇＫＯＨ／ｇ程度）の範囲から選択できる。特に、酸基（特にカルボキシル基）を有する高分子分散剤が、親水性ユニットおよび疎水性ユニットを有する化合物などである場合、酸価は、例えば、１ｍｇＫＯＨ／ｇ以上（例えば、２〜１００ｍｇＫＯＨ／ｇ程度）、好ましくは３ｍｇＫＯＨ／ｇ以上（例えば、４〜９０ｍｇＫＯＨ／ｇ程度）、さらに好ましくは５ｍｇＫＯＨ／ｇ以上（例えば、６〜８０ｍｇＫＯＨ／ｇ程度）、特に７ｍｇＫＯＨ／ｇ以上（例えば、８〜７０ｍｇＫＯＨ／ｇ程度）であってもよく、通常３〜５０ｍｇＫＯＨ／ｇ程度（例えば、５〜３０ｍｇＫＯＨ／ｇ程度）であってもよい。なお、酸基を有する高分子分散剤において、アミン価は０（又はほぼ０）であってもよい。
【００３３】
高分子分散剤の数平均分子量は、ゲルパーミエーションクロマトグラフィ（ＧＰＣ）で測定したとき、ポリスチレン換算で、１０００〜１００００００（例えば、１２００〜９０００００）程度の範囲から選択でき、例えば、１５００〜８０００００、好ましくは２０００〜７０００００、さらに好ましくは３０００〜５０００００（例えば、５０００〜３０００００）、特に７０００〜２０００００程度であってもよい。
【００３４】
銀コロイド粒子において、保護コロイド（カルボキシル基を有する有機化合物及び高分子分散剤の総量）の割合は、銀ナノ粒子１００質量部に対して、例えば、０．１〜１００質量部（例えば、０．５〜８０質量部）、好ましくは１〜５０質量部、さらに好ましくは２〜４０質量部（特に、３〜３０質量部）程度であってもよい。
【００３５】
銀コロイド粒子において、カルボキシル基を有する有機化合物の割合は、例えば、銀ナノ粒子１００質量部に対して、例えば、０．０５〜５０質量部、好ましくは０．１〜４０質量部、さらに好ましくは０．３〜３０質量部程度であってもよい。
【００３６】
銀コロイド粒子において、高分子分散剤の割合は、例えば、銀ナノ粒子１００質量部に対して、例えば、０．０１〜５０質量部、好ましくは０．０５〜３０質量部、さらに好ましくは０．１〜２０質量部程度であってもよい。
【００３７】
カルボキシル基を有する有機化合物と高分子分散剤との割合（溶媒などを含む場合は固形分）は、前者／後者（質量比）＝９９／１〜１／９９の範囲から選択でき、例えば、９７／３〜１／９９、好ましくは９５／５〜２／９８、さらに好ましくは９２／８〜３／９７程度であってもよい。
【００３８】
なお、銀コロイド粒子は、保護コロイドとして少なくとも前記保護コロイドを含んでいればよく、他の保護コロイドを含んでいてもよい。他の保護コロイドとしては、特許文献１に記載の有機化合物などが挙げられる。保護コロイドの割合は、前記保護コロイド１００質量部に対して、例えば、０．１〜１００質量部、好ましくは０．５〜５０質量部、さらに好ましくは１〜３０質量部程度であってもよい。
【００３９】
なお、銀コロイド粒子中の保護コロイドなどの割合は、慣用の方法、例えば、熱分析（例えば、熱質量／示差熱同時分析など）により、測定することができる。
【００４０】
銀コロイド粒子の製造方法は、特に限定されず、慣用の方法、例えば、銀ナノ粒子に対応する銀化合物を、保護コロイド及び還元剤の存在下、溶媒中で還元することにより調製できる。具体的な製造方法としては、例えば、特許文献１や特開２０１０−２２９５４４号公報に記載の方法などが挙げられる。
【００４１】
（表面改質剤）
表面改質剤（基材の表面改質剤）は、ヒドロキシル基及びエーテル結合を有する化合物であり、ポリカーボネート基材の表面を粗化して基材に対する導電膜の密着性を向上させる機能を有するとともに、分散媒（溶媒）としての機能も有している。
【００４２】
表面改質剤において、分子内のヒドロキシル基の数は１以上であればよく、例えば、１〜１０、好ましくは１〜５、さらに好ましくは１〜３（特に１〜２）程度である。分子内のエーテル結合の数も１以上であればよく、例えば、１〜１０、好ましくは１〜５、さらに好ましくは１〜３（特に１〜２）程度である。
【００４３】
表面改質剤は、前記範囲で分子内にヒドロキシル基とエーテル結合とを有していればよいが、通常、分子内にヒドロキシル基及びエーテル結合を有する炭化水素（エーテルアルコール類）である。エーテルアルコール類は、ヒドロキシル基及び不飽和エーテル結合を有する炭化水素であってもよいが、取り扱い性などの点から、ヒドロキシル基及び飽和エーテル結合を有する炭化水素が好ましい。
【００４４】
エーテルアルコール類（括弧内沸点）としては、例えば、ポリアルキレングリコール類［例えば、ジエチレングリコール（２４５℃）、トリエチレングリコール（１７９℃）、テトラエチレングリコール（３２７．３℃）、ポリエチレングリコールなど］、セロソルブ類［例えば、メチルセロソルブ（別名：エチレングリコールモノメチルエーテル）（１２４．５℃）、エチルセロソルブ（エチレングリコールモノエチルエーテル）（１３５．１℃）、エチレングリコールモノブチルエーテル（１７１．２℃）、エチレングリコールモノｔ−ブチルエーテル（別名：２−ｔ−ブトキシエタノール）（１５２℃）などのＣ１−４アルキルセロソルブ；プロピレングリコールモノメチルエーテル、プロピレングリコールモノエチルエーテル、プロピレングリコールモノブチルエーテルなどのプロピレングリコールモノＣ１−４アルキルエーテルなど］、カルビトール類［例えば、メチルカルビトール（別名：ジエチレングリコールモノメチルエーテル）（１９４℃）、エチルカルビトール（２００℃）、ブチルカルビトール（別名：２−（２−ブトキシエトキシ）エタノール）（２３０．４℃）などのＣ１−４アルキルカルビトール；ジプロピレングリコールモノメチルエーテル、ジプロピレングリコールモノエチルエーテル、ジプロピレングリコールモノブチルエーテルなどのジプロピレングリコールモノＣ１−４アルキルエーテルなど］、トリエチレングリコールモノアルキルエーテル類［例えば、トリエチレングリコールモノメチルエーテル（２４９℃）、トリエチレングリコールモノブチルエーテル（２７１℃）などのトリエチレングリコールモノＣ１−４アルキルエーテルなど］、環状エーテルアルコール（例えば、ヒドロキシテトラヒドロフラン、ヒドロキシジオキサンなど）などが挙げられる。これらのエーテルアルコール類は、単独で又は二種以上組み合わせて使用できる。
【００４５】
これらのエーテルアルコール類のうち、分子内にヒドロキシル基及びエーテル結合を有する脂肪族炭化水素、例えば、ジエチレングリコールなどのポリＣ２−４アルキレングリコール、ブチルセロソルブなどのＣ１−４アルキルセロソルブ、ブチルカルビトールなどのＣ１−４アルキルカルビトールなどが好ましい。これらの脂肪族炭化水素の総炭素数は３以上であればよく、例えば、３〜１２、好ましくは４〜１０、さらに好ましくは４〜８程度である。
【００４６】
表面改質剤（混合物である場合、各分散媒の沸点）の沸点は、例えば、１００〜３００℃、好ましくは１４０〜２５０℃、さらに好ましくは２００〜２５０℃程度である。沸点が低すぎると、作業中に揮発して導電性ペーストが固化する虞があり、高すぎると、乾燥及び焼成による除去が困難となる虞がある。
【００４７】
銀コロイド粒子と表面改質剤との質量割合は、例えば、前者／後者＝４０／６０〜９５／５、好ましくは５０／５０〜９４／６、さらに好ましくは７０／３０〜９３／７（特に８０／２０〜９０／１０）程度である。表面改質剤の割合が少なすぎると、導電膜の密着性が低下する虞があり、多すぎると、導電膜の割れが発生し易い。
【００４８】
（他の成分）
導電性ペーストは、銀ナノ粒子以外の導電材料（導電性フィラー）を含んでいてもよい。導電性フィラーとしては、慣用の導電性フィラーを利用でき、例えば、金属粒子（一次粒径２００ｎｍを超える銀粒子（銀粉）又は銀フレーク、銅ナノ粒子、銀コート銅粉、金ナノ粒子、金粉など）、炭素材料（カーボンブラック、グラファイトなど）などを利用できる。
【００４９】
導電性ペーストは、用途に応じて、さらに慣用の添加剤、例えば、着色剤（染顔料など）、色相改良剤、染料定着剤、光沢付与剤、金属腐食防止剤、安定剤（酸化防止剤、紫外線吸収剤など）、界面活性剤又は分散剤（アニオン性界面活性剤、カチオン性界面活性剤、ノニオン性界面活性剤、両性界面活性剤など）、分散安定化剤、増粘剤又は粘度調整剤、保湿剤、チクソトロピー性賦与剤、レベリング剤、消泡剤、殺菌剤、充填剤などを含んでいてもよい。これらの添加剤は、単独で又は二種以上組み合わせて使用できる。
【００５０】
なお、導電性ペーストは、密着性を向上させるために、バインダー樹脂などの樹脂成分を配合してもよいが、本発明では、銀コロイド粒子及び表面改質剤を含む塗膜は導電膜の密着性が高いため、バインダー樹脂が含まれていなくても、強固に密着した導電膜を形成できる。そのため、導電性を向上できる点から、バインダー樹脂などの樹脂成分を実質的に含まないのが好ましい。
【００５１】
導電性ペーストは、前記構成のペーストを得ることができる限り特に限定されないが、通常、前記銀コロイド粒子を、前記表面改質剤（分散媒）に慣用の方法で分散させることにより得ることができる。
【００５２】
ポリカーボネート基材と塗膜との間には易接着層を形成してもよいが、前述のように、本発明では、易接着層を介在させなくても、強固な導電膜を形成できる。そのため、生産性の点から、易接着層を介在させない積層体が好ましい。
【００５３】
［導電性基材の前駆体及び導電性基材の製造方法］
本発明の導電性基材の前駆体（積層体）は、ポリカーボネート基材の上に、前記導電性ペーストを用いて塗膜を形成することにより製造できる。
【００５４】
導電性ペーストを用いて塗膜を形成する方法としては、慣用のコーティング方法、例えば、フローコーティング法、ディスペンサーコーティング法、スピンコーティング法、スプレーコーティング法、スクリーン印刷法、フレキソ印刷法、キャスト法、バーコーティング法、カーテンコーティング法、ロールコーティング法、グラビアコーティング法、ディッピング法、スリット法、フォトリソグラフィ法、インクジェット法などを利用できる。前記コーティング方法において、塗膜でパターンを形成（描画）してもよく、形成されたパターン（描画パターン）を焼成処理することにより焼結パターン（焼結膜、金属膜、焼結体層、導体層）を形成できる。パターン（塗布層）を描画するための描画法（又は印刷法）としては、パターン形成可能な印刷法であれば特に限定されず、例えば、スクリーン印刷法、インクジェット印刷法、凹版印刷法（例えば、グラビア印刷法など）、オフセット印刷法、凹版オフセット印刷法、フレキソ印刷法などが挙げられる。
【００５５】
得られた積層体は、導電性基材の前駆体であり、塗膜を所定の温度で加熱（又は焼成又は加熱処理）する焼成工程に供される。なお、焼成工程に先立って、必要に応じて予備乾燥工程に供してもよい。
【００５６】
予備乾燥工程では、自然乾燥してもよいが、加熱して乾燥してもよい。予備乾燥工程では、溶媒の種類に応じた温度で乾燥され、例えば、８０℃未満（例えば、１０℃以上８０℃未満）、好ましくは２０〜６０℃、さらに好ましくは３０〜５０℃で乾燥してもよい。予備乾燥は塗膜表面が乾燥すればよく、乾燥方法及び時間は特に限定されず、例えば、室温放置、温風乾燥、ホットプレート、オーブン等により５分以上（例えば３０分〜１時間）程度乾燥してもよい。この予備乾燥により、焼成処理後の導電膜の割れなどを抑制できる。
【００５７】
本発明では、比較的低温であっても、表面改質剤によりポリカーボネート基材の表面が粗化されるとともに、銀ナノ粒子が融着して連続膜を形成するため、低温での焼成が可能であり、ポリカーボネートで形成された基材であっても焼成できる。焼成温度は、例えば、８０〜１５０℃、好ましくは９０〜１４０℃、さらに好ましくは１００〜１３０℃（特に１１０〜１２０℃）程度である。焼成温度は、高いほど銀ナノ粒子の焼結が進行し、導電性が向上するが、高すぎると、ポリカーボネート基材が劣化や変形する虞がある。焼成時間（加熱時間）は、例えば、３０分以上、好ましくは３０分〜３時間、さらに好ましくは４５分〜２時間（例えば、１時間程度）であってもよい。
【００５８】
焼成は、空気中で行われてもよく、不活性ガス（例えば、窒素ガス、アルゴンガス、ヘリウムガスなど）雰囲気中で行われてもよい。
【００５９】
得られた焼成膜又は導電膜（焼結後の塗膜、焼結パターン）の厚みは、用途に応じて０．０１〜１００００μｍ程度の範囲から適宜選択でき、例えば、０．１〜５０μｍ、好ましくは０．３〜３０μｍ、さらに好ましくは０．５〜１０μｍ程度であってもよい。
【００６０】
得られた導電膜は、導電性が高く、比抵抗が１００μΩ・ｃｍ以下であってもよく、例えば、５０μΩ・ｃｍ以下（例えば、０．１〜５０μΩ・ｃｍ）、好ましくは３０μΩ・ｃｍ以下（例えば、０．５〜３０μΩ・ｃｍ）、さらに好ましくは２０μΩ・ｃｍ以下（例えば、１〜２０μΩ・ｃｍ）程度であってもよい。特に、バインダー樹脂を使用しない場合は、導電性を向上でき、比抵抗は、例えば、１５μΩ・ｃｍ以下（例えば、１〜１５μΩ・ｃｍ）、好ましくは１０μΩ・ｃｍ以下（例えば、５〜１０μΩ・ｃｍ）であってもよい。
【実施例】
【００６１】
以下に、実施例に基づいて本発明をより詳細に説明するが、本発明はこれらの実施例によって限定されるものではない。以下の例において、導電膜の各物性における測定方法、実施例に用いた材料を以下に示す。
【００６２】
［導電膜の割れ］
導電膜の割れは、目視で割れの有無を観察し、評価した。
【００６３】
［導電膜の比抵抗］
比抵抗は、四探針法での表面抵抗と膜厚とから算出した。実施例及び比較例で得られた導電膜について、それぞれ１０サンプルの測定を行い、その平均値を求めた。
【００６４】
［導電膜の密着性］
導電膜の密着性は、ＪＩＳ  Ｋ５６００−５−６クロスカット法に記載の試験方法に準じて、前記クロスカット法に記載の以下の基準にしたがって分類し、評価した。
【００６５】
分類０：カットの縁が完全に滑らかで、どの格子の目にもはがれがない
分類１：カットの交差点における塗膜の小さなはがれ。クロスカット部分で影響を受けるのは、明確に５％を上回ることはない
分類２：塗膜がカットの縁に沿って、及び／又は交差点においてはがれている。クロスカット部分で影響を受けるのは明確に５％を超えるが１５％を上回ることはない
分類３：塗膜がカットの縁に沿って、部分的又は全面的に大はがれを生じており、及び／又は目のいろいろな部分が部分的又は全面的にはがれている。クロスカット部分で影響を受けるのは、明確に１５％を超えるが３５％を上回ることはない
分類４：塗膜がカットの縁に沿って、部分的又は全面的に大はがれを生じており、及び／又は数か所の目が部分的又は全面的にはがれている。クロスカット部分で影響を受けるのは，明確に３５％を上回ることはない
分類５：分類４でも分類できないはがれ程度のいずれか。
【００６６】
［実施例１］
（銀コロイド粒子凝集体の合成）
硝酸銀６６．８ｇ、カルボキシル基を有する凝集助剤（Ｂ１）として酢酸（和光純薬工業（株）製）１０ｇ、高分子分散剤としてカルボキシル基を有する高分子分散剤（ビックケミー・ジャパン（株）製、「ディスパービック１９０」、親水性ユニットであるポリエチレンオキサイド鎖と疎水性ユニットであるアルキル基とを有する両親媒性分散剤、溶媒：水、不揮発成分４０％、酸価１０ｍｇＫＯＨ／ｇ、アミン価０）２．０ｇを、イオン交換水１００ｇに投入し、激しく撹拌した。これに２−ジメチルアミノエタノール（和光純薬工業（株）製）１００ｇを徐々に加えたところ、反応溶液が６０℃まで上昇した。液温が５０℃に下がったところで７０℃に設定されたウォーターバス中で２時間加熱撹拌した。１時間後、銀コロイド粒子凝集体が灰色の沈殿物として得られた。この銀コロイド凝集体が沈殿した反応溶液の上澄み液を除去し、イオン交換水で希釈した。静置した後、上澄み液を除去し、メタノールでさらに希釈した。再度、静置後、上澄み液を除去し、メタノールで希釈した。その後、メンブレンフィルタ（アドバンテック社製、ポアサイズ０．５μｍ）を付けた加圧ろ過機で銀コロイド粒子凝集体を回収した。
【００６７】
（銀コロイド粒子凝集体の分析）
特開２０１０−２２９５４４号公報の実施例１に記載の方法で、得られた銀ナノ粒子の数平均粒子径を算出したところ３３ｎｍであり、粒子の全体積中において１００ｎｍ未満の粒子が６５．３体積％、１００〜２００ｎｍの粒子が３４．７体積％であった。
【００６８】
（銀コロイド粒子凝集体の焼成）
合成により得られた銀コロイド粒子凝集体に、分散媒（表面改質剤）として２−（２−ブトキシエトキシ）エタノール（和光純薬工業（株）製）１０ｇを添加して攪拌し、２−（２−ブトキシエトキシ）エタノール分散の銀ナノ粒子ペーストを作成した。このペーストをポリカーボネートシート（タキロン（株）製、サイズ２ｃｍ×２ｃｍ×厚み０．５ｍｍ）に７０００ｒｐｍで１０秒間スピンコートし、ホットプレート上において、４０℃で予備乾燥後、１２０℃で６０分間焼成して膜厚７μｍの導電膜を有する導電性基材を得た。
【００６９】
［実施例２］
２−（２−ブトキシエトキシ）エタノールをジエチレングリコール（和光純薬工業（株）製）に変更したこと以外は実施例１と同様にして導電性基材を得た。
【００７０】
［比較例１］
２−（２−ブトキシエトキシ）エタノールを酢酸２−（２−ブトキシエトキシ）エチル（和光純薬工業（株）製）に変更したこと以外は実施例１と同様にして導電性基材を得た。
【００７１】
［比較例２］
２−（２−ブトキシエトキシ）エタノールを１−デカノール（和光純薬工業（株）製）に変更したこと以外は実施例１と同様にして導電性基材を得た。
【００７２】
［比較例３］
２−（２−ブトキシエトキシ）エタノールを１，５−ペンタンジオール（和光純薬工業（株）製）に変更したこと以外は実施例１と同様にして導電性基材を得た。
【００７３】
［比較例４］
２−（２−ブトキシエトキシ）エタノールをＮ−メチルピロリドン（和光純薬工業（株）製）に変更したこと以外は実施例１と同様にして導電性基材を得た。
【００７４】
[比較例５］
２−（２−ブトキシエトキシ）エタノールをエチレングリコール（和光純薬工業（株）製）に変更したこと以外は実施例１と同様にして導電性基材を得た。
【００７５】
[比較例６］
２−（２−ブトキシエトキシ）エタノールをｐ−イソプロピルベンジルアルコール（東京化成工業（株）製）に変更したこと以外は実施例１と同様にして導電性基材を得た。
【００７６】
[比較例７］
２−（２−ブトキシエトキシ）エタノールをＮ，Ｎ−ジメチルプロピルアミド（東京化成工業（株）製）に変更したこと以外は実施例１と同様にして導電性基材を得た。
【００７７】
[比較例８］
２−（２−ブトキシエトキシ）エタノールをイソホロン（東京化成工業（株）製）に変更したこと以外は実施例１と同様にして導電性基材を得た。
【００７８】
実施例及び比較例で得られた導電性基材の評価結果を表１に示す。
【００７９】
【表１】
2018198210.tif 000002
【００８０】
実施例で得られた導電性基材は、導電性が高い上に、割れなく、密着性が高かった。一方、比較例１，２，４及び７で得られた導電性基材では、割れが発生した。また、比較例３，５，６及び８の導電性基材では、割れは発生しなかったものの、密着性が低かった。
【産業上の利用可能性】
【００８１】
本発明の導電性基材及びその前駆体は、各種の導電体、例えば、液晶ディスプレイ（ＬＣＤ）、有機エレクトロルミネッセンスディスプレイ（ＥＬＤ）、蛍光表示管（ＶＦＤ）、プラズマディスプレイパネル（ＰＤＰ）などの表示装置、タッチパネル式表示装置などの電極、ＲＦＩＤタグ、電磁波シールド、家庭又は学習用配線キットなどに使用される導電膜、導電性接合剤などとして利用できる。